(57)【特許請求の範囲】
【請求項１】
長手方向軸に沿って複数本の高強度連続長繊維を与えた複合電線の製造方法であって、
前記高強度連続長繊維の束を仮想平面上に送出するステップと、
前記仮想平面上で前記高強度連続長繊維を互いに平行になるように離間させつつその位置状態を保持させる開繊ステップと、
前記高強度連続長繊維に導電性材料からなるメッキを施すメッキ施工ステップと、
前記高強度連続長繊維を束ねて連続的に回収する回収ステップと、
を含み、
前記メッキ施工ステップは、前記高強度連続長繊維のそれぞれに無電解メッキを施す無電解メッキ施工ステップと、無電解メッキを施された前記高強度連続長繊維のそれぞれに電解メッキを施す電解メッキ施工ステップとを含むことを特徴とする複合電線の製造方法。
【請求項２】
前記回収ステップに続いて、前記高強度連続長繊維を撚り合わせた撚り合わせ繊維束を形成するステップを含むことを特徴とする請求項１記載の複合電線の製造方法。
【請求項３】
前記撚り合わせ繊維束の複数をさらに撚り合わせるステップを含むことを特徴とする請求項２記載の複合電線の製造方法。
【請求項４】
前記無電解メッキ施工ステップと、前記電解メッキ施工ステップとの間に、
前記高強度連続長繊維の束を仮想平面上に送出するステップと、
前記仮想平面上で前記高強度連続長繊維を互いに平行になるように離間させつつその位置状態を保持させる第２の開繊ステップと、を含むことを特徴とする請求項１乃至３のうちの１つに記載の複合電線の製造方法。
【請求項５】
前記導電性材料は銅又は銅系合金からなり、前記電解メッキ施工ステップは、電解銅メッキを施すステップであることを特徴とする請求項１乃至４のうちの１つに記載の複合電線の製造方法。
【請求項６】
前記高強度連続長繊維は負の線膨張係数を有する低熱膨張高分子材料からなることを特徴とする請求項１乃至５のうちの１つに記載の複合電線の製造方法。
【発明の詳細な説明】
【技術分野】
【０００１】
本発明は、長手方向軸に沿って連続長繊維を与えた複合電線の製造方法に関し、特に、長手方向軸に沿って複数本の高強度連続長繊維を与えた複合電線の製造方法に関する。
【背景技術】
【０００２】
主線となる導電性線状体の長手方向軸に沿って高強度連続長繊維を与えて機械的強度を高めた複合電線がある。かかる複合電線では、導電性線状体と高強度連続長繊維との接着が不十分であると、高強度連続長繊維の機械的性質を十分に複合電線に反映させることができない。
【０００３】
ところで、このような複合電線の１つとして、正の線膨張係数を有する導電性材料に負の線膨張係数を有する高強度連続長繊維を与えて、熱膨張を抑えて機械的強度を高めた複合電線がある。かかる複合電線は、温度変化に伴う熱伸縮が問題となる場所で使用され、鉄道の電気施設用のトロリ線や吊架線などでも使用される。
【０００４】
例えば、特許文献１では、導電性線状体の外周部にその長手方向に沿って伸びる溝を設け、該溝内に負の線膨張係数を有する高分子材料からなるロッド状体、ヤーンプリプレグやシートプリプレグを巻いた繊維などの高強度連続長繊維を配置して、接着剤で固定した複合電線を開示している。導電性線状体に形成された溝内に高強度連続長繊維を外から連続的に一様に押し込むことができて、溝内の繊維を接着時に押さえ続けることができて接着性を向上させ、また繊維密度を向上させ、高強度連続長繊維の機械的性質を十分に複合電線に与えることができると述べている。
【０００５】
また、電線の長手方向軸に沿って複数の高強度連続長繊維を与えて機械的強度を高めた複合電線も知られている。
【０００６】
例えば、特許文献２では、負の線膨張係数を有する高分子材料からなる高強度連続長繊維の束の周囲を正の線膨張係数を有する導電性材料で包囲しつつ互いを機械的に強固に密着させて複合化させた複合電線を開示している。導電性材料からなる円筒管内に負の線膨張係数を有する高分子材料からなる高強度連続長繊維を複数挿入してこれをスエージング加工することで複合電線を得ている。
【０００７】
特許文献２では、スエージング加工に先だって、高強度連続長繊維を束ねてその外周にメッキを与え、このメッキと同種類の導電性材料からなる円筒管内に高強度連続長繊維の束を挿入し、スエージング加工することで複合電線を得ている。かかる方法により、導電性材料と高強度連続長繊維体との接着強度が向上し、複合電線に高強度連続長繊維の機械的性質をより反映できることを述べている。
【先行技術文献】
【特許文献】
【０００８】
【特許文献１】特開２００６−１７２８３８号公報
【特許文献２】特開２００８−２３５２５９号公報
【発明の概要】
【発明が解決しようとする課題】
【０００９】
上記したような熱膨張を抑えて機械的強度を高めた複合電線に限らず、複数の高強度連続長繊維を与えた複合電線では、複数の高強度連続長繊維のそれぞれと導電性線状体との接着が十分に得られなければ、高強度連続長繊維の高い機械的強度を効率よく複合電線に反映させることはできない。
【００１０】
本発明は、かかる事情に鑑みてなされたものであって、その目的とするところは、導電性線状体と複数の高強度連続長繊維のそれぞれの接着を十分に与え、高い機械的強度を有する複合電線の製造方法を提供することである。
【課題を解決するための手段】
【００１１】
本発明による複合電線の製造方法は、長手方向軸に沿って複数本の高強度連続長繊維を与えた複合電線の製造方法であって、前記高強度連続長繊維の束を仮想平面上に送出するステップと、前記仮想平面上で前記高強度連続長繊維を互いに平行になるように離間させつつその位置状態を保持させる開繊ステップと、前記高強度連続長繊維に導電性材料からなるメッキを施すメッキ施工ステップと、前記高強度連続長繊維を束ねて連続的に回収する回収ステップと、を含むことを特徴とする。
【００１２】
かかる発明によれば、導電性線状体の少なくとも一部を担うメッキからなる導電性材料を直接、高強度連続長繊維のそれぞれに付与するステップを有し、導電性線状体と複数の高強度連続長繊維のそれぞれとの間の接着を十分に与え、高い機械的強度を有する複合電線を与え得るのである。また、高強度連続長繊維の表面に均一に導電性材料をメッキすることができて、長手方向への電気抵抗の分布のバラツキを減じることができる。さらに、導電性のより優れた電気抵抗の低く、発熱量の小さい複合電線を得ることができる。
【００１３】
上記した発明において、前記回収ステップに続いて、前記高強度連続長繊維を撚り合わせた撚り合わせ繊維束を形成するステップを含むことを特徴としてもよい。さらに、前記撚り合わせ繊維束の複数をさらに撚り合わせるステップを含むことを特徴としてもよい。かかる発明によれば、複数本の高強度連続長繊維同士の相対的な位置変動を抑制できて、高い機械的強度を有する複合電線を与え得るのである。
【００１４】
更に、上記した発明において、前記高強度連続長繊維を導電性材料からなる導電性線状体に埋入させるステップを含むことを特徴としてもよい。かかる発明によれば、導電性線状体との主部と、高強度連続長繊維に与えられた導電性線状体の一部を担うメッキとを一体化させて、導電性線状体と複数の高強度連続長繊維のそれぞれとの間の接着を十分に与え、高い機械的強度を有する複合電線を与え得るのである。
【００１５】
更に、上記した発明において、前記メッキ施工ステップは、前記高強度連続長繊維のそれぞれに無電解メッキを施す無電解メッキ施工ステップと、無電解メッキを施された前記高強度連続長繊維のそれぞれに電解メッキを施す電解メッキ施工ステップとを含むことを特徴としてもよい。かかる発明によれば、導電性線状体の少なくとも一部を担うメッキからなる導電性材料を高強度連続長繊維のそれぞれに効率よく付与できるのである。
【００１６】
更に、上記した発明において、前記無電解メッキ施工ステップと、前記電解メッキ施工ステップとの間に、前記高強度連続長繊維の束を仮想平面上に送出するステップと、前記仮想平面上で前記高強度連続長繊維を互いに平行になるように離間させつつその位置状態を保持させる第２の開繊ステップと、を含むことを特徴としてもよい。かかる発明によれば、導電性線状体の少なくとも一部を担う電解メッキからなる導電性材料を直接、高強度連続長繊維のそれぞれに効率よく付与できるのである。
【００１７】
更に、上記した発明において、前記導電性材料は実質的に銅合金からなり、前記電解メッキ施工ステップは、電解銅メッキを施すステップであることを特徴としてもよい。かかる発明によれば、導電性特性に優れる複合電線を与え得るのである。
【００１８】
更に、上記した発明において、前記高強度連続長繊維は低熱膨張高分子材料からなることを特徴としてもよい。また、前記低熱膨張高分子材料は負の線膨張係数を有することを特徴としてもよい。かかる発明によれば、導電性線状体と複数の高強度連続長繊維のそれぞれとの間の接着が十分に与えられるから、低熱膨張高分子材料からなり、さらに負の線膨張係数を有するような場合であっても、機械的性質の異なる導電性線状体と高強度連続長繊維の間で互いに剥離などを生じさせることなく、高い機械的強度を有する複合電線を与え得るのである。
【図面の簡単な説明】
【００１９】
【図１】本発明による製造方法により製造される複合電線の斜視図である。
【図２】本発明による製造方法により製造される複合電線の断面図である。
【図３】本発明による製造方法を示す工程図である。
【図４】本発明による製造方法の一工程を表す図である。
【図５】本発明による製造方法の一工程を表す図である。
【図６】本発明による製造方法の一工程を表す図である。
【図７】本発明による製造方法の一工程を表す図である。
【図８】本発明による製造方法の一工程を表す図である。
【発明を実施するための形態】
【００２０】
まず、本発明による製造方法で得られる複合電線について図１及び２を用いてその詳細を説明する。
【００２１】
図１及び２に示すように、複合電線１は、電力を導くための長尺の電線であり、略円形状の断面を有する。複合電線１は、導電主線としての導電性線状体２と、導電性線状体２の機械的強度を高めるために芯線として与えられる高強度連続長繊維３とからなる。
【００２２】
導電性線状体２は、電力輸送用の導電性材料からなり、例えば、銅又は銅系合金などの導電性の高い材料からなる。
【００２３】
高強度連続長繊維３は、少なくとも導電性状体２よりも高い引張強度を有し、例えば、炭素繊維やアラミド繊維などの高強度繊維である。ここでは、温度変化による複合電線１の長手方向の伸びを低減させることを目的に、低熱膨張の高分子材料であって、負の熱膨張係数を有する高分子材料からなる連続長繊維である。高強度連続長繊維３の１本の繊維径は約１０ミクロンである。
【００２４】
高強度連続長繊維３は、複合電線１の長手方向中心軸、すなわち、導電性線状体２の長手方向中心軸近傍に集合配置され、かかる領域を長繊維集合領域４とする。長繊維集合領域４のマトリクス２’は、導電性状体２と実質的に同材料からなる。
【００２５】
ところで、長繊維集合領域４内において、高強度連続長繊維３同士は互いに接触しておらず、高強度連続長繊維３の全てを１カ所に束ねたときに比べて、マトリクス２’との接触面積を増加させることができる。これによりマトリクス２’との強固な接着が得られる。また、マトリクス２’は導電性線状体２と実質的に同材料であるため、マトリクス２’と導電性線状体２とも強固に接着できる。つまり、高強度連続長繊維３を導電性線状体２に対して強固に固定できる。
【００２６】
ここで、複合電線１に与えられる熱履歴が大きくなっても、複数の高強度連続長繊維３のそれぞれがマトリクス２’で強固に固定されていることから、高強度連続長繊維３とマトリクス２’との間での線膨張係数の差による歪みをマトリクス２’で分散できる。故に、高強度連続長繊維３とマトリクス２’との間で剥離を生じないのである。つまり、負の線膨張係数を有するような高分子材料を適用しても、複数本の高強度連続長繊維３の１本１本と導電性線状体２との強固に接着でき、固定できる。
【００２７】
次に上記したような複合電線１の製造方法について、図３に従って、図４乃至図８を適宜、用いてその詳細を説明する。
【００２８】
図４を参照すると、高強度連続長繊維３を束ねた高強度連続長繊維集束体３ａが仮想平面２５上に送出されて（第１の送出工程：Ｓ１）、高強度連続長繊維３を１本ずつ仮想平面２５上で平行になるように離間して配置した状態に開繊する（第１の開繊工程；Ｓ２）。詳細には、高強度連続長繊維集束体３ａを巻回したボビン２１から高強度連続長繊維集束体３ａを仮想平面２５上に向かって一方向に引き出し、開繊処理部２２を通過する際に、その吸気管２３の発生する下降気流によって下方向へ吸引して「撓み」を与える（図４（ｂ）参照）。これにより、前記した引き出し方向と垂直の横方向にも拡がって高強度連続長繊維集束体３ａが高強度連続長繊維３の１本ずつに開繊されるのである。
【００２９】
開繊された高強度連続長繊維集束体３ａを開繊処理部２２の後段にある後部ロール２４で横方向位置をチャックしながら引き取る（開繊繊維３ｂ）。つまり、開繊繊維３ｂは後部ロール２４で引き取られた際に、仮想平面２５上に互いに離間して並べられたままの状態で引き取られる。
【００３０】
次に、開繊繊維３ｂの高強度連続長繊維３にメッキを施す（メッキ施工工程；Ｓ１１）。なお、メッキ施工工程（Ｓ１１）は、無電解メッキ工程（Ｓ３）、第２の送出工程（Ｓ４）第２の開繊工程（Ｓ５）、及び電解メッキ工程（Ｓ６）に細分化される。
【００３１】
図５を参照すると、無電解メッキ工程（Ｓ３）では、前処理として、イオン交換樹脂を原料とした前処理剤がスプレー３１により開繊繊維３ｂの高強度連続長繊維３の各々の表面に塗布される。この開繊繊維３ｂは仮想平面２６上に射影したときに互いに離間して並べられた状態のまま、メッキ槽３２の中を通過せしめられる。前処理によるイオン交換により、金属イオンが開繊繊維３ｂの表面に付着し、マトリクス２’と同材料からなる析出物が生じる。これにより、開繊繊維３ｂの表面にはマトリクス２’と同材料からなる皮膜が形成される。なお、前処理に先立って、開繊繊維３ｂの高強度連続長繊維３の洗浄が行われ得る。
【００３２】
無電解メッキ工程（Ｓ３）において、開繊繊維３ｂは互いに離間して配置されているので開繊繊維３ｂの高強度連続長繊維３の１本１本に対して確実にメッキが与えられる。高分子材料からなる高強度連続長繊維３は、きわめて低い導電性であるが、無電解メッキ工程（Ｓ３）により、銅又は銅系合金などの導電性の高いマトリクス２’と同材料の皮膜を与えられることで、導電被膜繊維３ｃとなる。これにより、後述する電解メッキ工程（Ｓ６）で更に高速で導電性の高いマトリクス２’と同材料の皮膜を容易に与えることができるのである。
【００３３】
なお、無電解メッキ工程（Ｓ３）の後、導電被膜繊維３ｃに残存するメッキ液の液切りや、工場内の引き回し等を行うため、適宜、導電被膜繊維３ｃを束ねて図示しないローラなどに巻き取られる。そこで、後述する電解メッキ工程（Ｓ６）に先だって、巻き取られた導電被膜繊維３ｃを送出し（第２の送出工程；Ｓ４）、再び開繊する（第２の開繊工程；Ｓ５）。なお、第２の送出工程（Ｓ４）と第２の開繊工程（Ｓ５）はそれぞれ前述した第１の送出工程（Ｓ１）と第１の開繊工程（Ｓ２）と同様であるので、詳細な説明を省略する。
【００３４】
図６を参照すると、導電被膜繊維３ｃに電解メッキが施される（電解メッキ工程；Ｓ６）。詳細には、仮想平面２７上に開繊された導電被膜繊維３ｃはメッキ槽４２内において電解液を通過する。メッキ槽４２内でその表面にマトリクス２’と同材料がメッキされる。導電被膜繊維３ｃにおいては、高い導電性を得ているため、マトリクス２’と同材料の皮膜を速やかに得ることができて、厚い被膜を短時間で得られる。また、第２の開繊工程（Ｓ５）により、導電被膜繊維３ｃの高強度連続長繊維３は仮想平面上に並べられた状態にあって、図示しない対向電極との電極間距離を一定にできる。故に、安定して厚いマトリクス２’と同材料の皮膜を与え得る。
【００３５】
導電被膜繊維３ｃは、マトリクス２’と同材料の電解メッキ皮膜を得てメッキ高強度連続長繊維３ｄとなる。なお、電解メッキ工程（Ｓ６）は、電解銅メッキからなるマトリクス２’を施す工程である。かかる場合、導電性線状体２も銅又は銅系合金であるから、導電性線状体２、及び、高強度連続長繊維３との接着がより強固になる。
【００３６】
図７を参照すると、メッキ高強度連続長繊維３ｄは、集束されて高強度連続長繊維束３ｅとされる（回収工程；Ｓ７）。詳細には、開繊したままのメッキ高強度連続長繊維３ｄは、これを束ねるガイド４３に従って束ねられ、高強度連続長繊維束３ｅとなってボビン４４に巻き取られる。
【００３７】
続いて、高強度連続長繊維束３ｅを開いて、撚り合わせて、１次撚り合わせ繊維束を作製する（１次撚り合わせ工程；Ｓ８）。さらにかかる撚り合わせ繊維束の複数をさらに撚り合わせた２次撚り合わせ繊維束３ｆを形成する（２次撚り合わせ工程；Ｓ９）。なお、例えば、２次撚り合わせ工程（Ｓ９）を省略してもよい。また、１次撚り合わせ工程（Ｓ８）だけあってもよい。
【００３８】
次に、２次撚り合わせ繊維束３ｆは導電性のマトリクス２’に埋入される（埋入工程；Ｓ１０）。すなわち、導電性のマトリクス２’で２次撚り合わせ繊維束３ｆを被覆した複合電線１を得る。かかる埋入工程（Ｓ１０）では、例えば、図８（ａ）及び（ｂ）に示すように、筒状体である導電性のマトリクス２’の中空部に２次撚り合わせ繊維束３ｆを差し込み、これを４つのダイス４５の中心４５aに回転させながら送り込み、ダイス４５により加圧鍛造するのである。かかるスエージング加工によれば、連続的に長尺の複合電線１を得ることができて好適であるが、他の公知の複合化手法も採用され得る。なお、埋入工程（Ｓ１０）を省略してもよい。
【００３９】
以上のＳ１乃至Ｓ１１のステップにより、導電性線状体２と複数の高強度連続長繊維３のそれぞれの接着を十分に与え、高い機械的強度を有する複合電線１を得ることができる。また、高強度連続長繊維３の表面に均一にマトリクス２’と同材料の皮膜をメッキにより与えることで、長手方向への電気抵抗の分布のバラツキを減じることができる。さらに、銅又は銅系合金などの導電性の高いマトリクス２’と同材料のメッキとすることで導電性のより優れた電気抵抗の低く、発熱量の小さい複合電線１を得ることができる。
【００４０】
なお、本実施例において、メッキ施工工程（Ｓ１１）は、無電解メッキ工程（Ｓ３）、第２の送出工程（Ｓ４）、第２の開繊工程（Ｓ５）、及び電解メッキ工程（Ｓ６）としたが、例えば無電解メッキ工程（Ｓ３）だけであってもよい。また、第２の送出工程（Ｓ４）と第２の開繊工程（Ｓ５）とを省略してもよい。
【００４１】
以上、本発明による代表的実施例を説明したが、本発明は必ずしもこれに限定されるものではなく、当業者であれば、本発明の主旨又は添付した請求項の範囲を逸脱することなく種々の代替実施例及び改変例を見出すことができるだろう。
【符号の説明】
【００４２】
１    複合電線
２    導電性線状体
２’  マトリクス
３    高強度連続長繊維
４    長繊維集合領域
２２    開繊処理部
３２    無電解メッキ槽
４２    電解メッキ槽
４３    ガイド
４４    ボビン
【図３】
0005559672.tif 000002
【図４】
0005559672.tif 000003
【図５】
0005559672.tif 000004
【図６】
0005559672.tif 000005
【図７】
0005559672.tif 000006
【図１】
0005559672.tif 000007
【図２】
0005559672.tif 000008
【図８】
0005559672.tif 000009